(57)【特許請求の範囲】
【請求項１】
膜電極接合体を構成する被検査体に対して、入射角がブリュースター角である検査光を、偏光させることなく出射する検査光出射工程と、
前記被検査体によって反射された検査光のＰ偏光成分のみを通過させる偏光子を通過した検査光を検査光受光部によって受光した光量Ｌｐ、および前記検査光のＳ偏光成分のみを通過させる偏光子を通過した検査光を前記検査光受光部によって受光した光量Ｌｓの少なくとも何れか一方を検出する偏光検出工程と、
光量Ｌｐおよび光量Ｌｓの少なくとも何れか一方に基づいて検査画像を作成する検査画像作成工程と、
を含み、
前記偏光検出工程において光量Ｌｐおよび光量Ｌｓを検出し、
前記検査画像作成工程において、光量Ｌｐおよび光量Ｌｓの比Ｌｐ／Ｌｓに基づいて検査画像を作成することを特徴とする膜電極接合体の検査方法。
【請求項２】
前記偏光検出工程において、前記検査光受光部の主走査方向と直交する方向に前記被検査体を移動させる請求項１に記載の膜電極接合体の検査方法。
【請求項３】
前記被検査体が高分子電解質膜又は電極触媒層である請求項１又は２に記載の膜電極接合体の検査方法。
【請求項４】
前記検査光は、発光ダイオード、ハロゲンランプ、又はキセノンランプからの光である請求項１〜３の何れか一項に記載の膜電極接合体の検査方法。
【請求項５】
前記入射角と、前記被検査体によって反射された前記検査光の角度である反射角とは、同じ角度である請求項１〜４の何れか一項に記載の膜電極接合体の検査方法。
【発明の詳細な説明】
【技術分野】
【０００１】
本発明は、固体高分子形燃料電池に用いられる膜電極接合体の検査方法に関する。
【背景技術】
【０００２】
燃料電池は、水素と酸素の化学反応から電気を生み出す発電システムである。従来の発電方式と比較して高効率、低環境負荷、低騒音といった特徴を持ち、将来のクリーンなエネルギー源として注目されている。特に、室温付近で使用可能な固体高分子形燃料電池は、車載用電源や家庭用定置電源などへの使用が有望視されており、近年、固体高分子形燃料電池に関する様々な研究開発が行われている。その実用化に向けての課題には、発電特性や耐久性などの電池性能向上、インフラ整備、製造コストの低減、等が挙げられる。
【０００３】
固体高分子形燃料電池は、一般的に、多数の単セルが積層されて構成されている。単セルは、燃料ガスを供給する燃料極（アノード）と酸化剤を供給する酸素極（カソード）の二つの電極で高分子電解質膜を挟んで接合した膜電極接合体を、ガス流路および冷却水流路を有するセパレーターで挟んだ構造をしている。これらの電極は、白金系の貴金属などの触媒物質、導電性担体および高分子電解質を少なくとも含む電極触媒層と、ガス通気性と導電性とを兼ね備えたガス拡散層とで主に構成されている。
【０００４】
固体高分子形燃料電池では、以下のような電気化学反応を経て電気を取り出すことが出来る。まず、燃料極側電極触媒層において、燃料ガスに含まれる水素が触媒物質により酸化され、プロトンおよび電子となる。生成したプロトンは、電極触媒層内の高分子電解質および電極触媒層に接している高分子電解質膜を通り、酸素極側電極触媒層に達する。また、同時に生成した電子は、電極触媒層内の導電性担体、電極触媒層の高分子電解質膜と異なる側に接しているガス拡散層、セパレーターおよび外部回路を通って酸素極側電極触媒層に達する。そして、酸素極側電極触媒層において、プロトンおよび電子が酸化剤ガスに含まれる酸素と反応し、水を生成する。
【０００５】
膜電極接合体を構成している電極触媒層には、製造工程で発生するピンホール（針穴）やクラック（亀裂）等の電極触媒層が欠損している部分（欠損部）が存在することがある。これらの欠損部のある電極触媒層を有する膜電極接合体では、電極触媒層の欠損部から露出している高分子電解質膜が直接燃料ガスに晒されるため劣化しやすく、長期的には破膜等を生じる可能性が高い。
【０００６】
また、膜電極接合体を構成している電極触媒層には、触媒担体や高分子電解質の凝集物や製造工程で混入したり付着したりした異物が存在することがある。電極触媒層に異物が混入したり付着したりしていると、周辺部材と積層してセル化した際に高分子電解質膜にダメージを与えてしまい、膜電極接合体のピンホールとなったり、高分子電解質膜の一部が薄膜化したり、高分子電解質膜またはガス拡散層と電極触媒層の密着性が低下したりするおそれがある。
【０００７】
上述のような電極触媒層の欠損部や異物（欠陥部）のある膜電極接合体が燃料電池に用いられた場合、電池性能や耐久性の著しい低下を生じるため、膜電極接合体の製造工程において、問題となる欠陥部を高精度で検出し、不良品を除外する必要がある。
膜電極接合体やガス拡散層の欠陥部の検出には、欠陥部における照射光の透過光や反射光を撮像し、画像処理する方法がある。例えば、特許文献１に記載されている方法は、シート部材の片側から検査光を照射して、欠損部で透過した光を反対側に設けた検出器で検出するものである。
【０００８】
また、特許文献２に記載されている方法は、膜電極接合体の片側から検査光を照射して、欠陥部で反射した光を検出器で検出するものである。
また、特許文献３に記載されている方法は、多孔質電極基材の表面に検査光を照射し、その透過光、正反射光および散乱光を撮像し、それらの撮像データを画像処理部にて解析し、その欠陥の種類、存在位置および大きさを知るものである。
【先行技術文献】
【特許文献】
【０００９】
【特許文献１】特開２０１４−１９０７０６号公報
【特許文献２】特開２０１４−２２５３４０号公報
【特許文献３】特許第５３０６０５３号公報
【発明の概要】
【発明が解決しようとする課題】
【００１０】
しかしながら、特許文献１による方法では、検査に透過光を用いるため、検査したい層以外は光透過性である必要があり、高分子電解質膜の両面に光を透過しない電極触媒層が接合された膜電極接合体を構成している電極触媒層の欠陥検査には適用できないという問題があった。
また、特許文献２および特許文献３による方法では、検査に反射光を用いるため、高分子電解質膜の両面に電極触媒層が接合された膜電極接合体の検査に適用可能である。しかし、検査光および検出光が限られており、異なる形態や色彩、寸法をもつ多種類の欠陥部を高精度に検査することができないという問題があった。
【００１１】
本発明は、上記の問題を解決するためになされたものであり、膜電極接合体を構成している被検査体の検査に適用可能で、異なる形態や色彩、寸法をもつ多種類の欠陥部を高精度に検査する検査方法を提供することを課題とする。
また、本発明は、膜電極接合体の製造工程において問題となる欠陥部を高精度で検出し、不良品を除外することのできる検査装置を提供することを課題とする。
【課題を解決するための手段】
【００１２】
上記課題を解決するための膜電極接合体の検査方法の一態様は、膜電極接合体を構成する被検査体に対して、入射角がブリュースター角である検査光を出射し、
上記被検査体によって反射された検査光のＰ偏光成分のみを通過させる偏光子を通過した検査光を検査光受光部によって受光した光量Ｌｐ、および上記検査光のＳ偏光成分のみを通過させる偏光子を通過した検査光を上記検査光受光部によって受光した光量Ｌｓの少なくとも何れか一方を検出する偏光検出工程と、
光量Ｌｐおよび光量Ｌｓの少なくとも何れかに基づいて検査画像を作成する検査画像作成工程と、
を含む。
【００１３】
また、上記課題を解決するための膜電極接合体の検査装置の一態様は、膜電極接合体を構成する被検査体を載置する検査ステージと、
上記被検査体に照射する検査光の入射角がブリュースター角となるように設置された検査光照射部と、
上記被検査体によって反射された検査光を受光する検査光受光部と、
上記被検査体と上記検査光受光部との間に配置され、Ｐ偏光成分のみを通過させる偏光子とＳ偏光成分のみを通過させる偏光子とを備え、光路に配置される偏光子を切り替え可能な偏光子切替部と、
上記偏光子切替部によって上記検査光受光部が検出したＰ偏光成分のみの光量ＬｐおよびＳ偏光成分のみの光量Ｌｓの少なくとも何れかに基づいて検査画像を作成する検査画像作成部と、
を有する。
【発明の効果】
【００１４】
本発明の一態様によれば、異なる形態や色彩、寸法をもつ多種類の欠陥部を高精度に検査する膜電極接合体の検査方法を提供することができる。
また、本発明の一態様によれば、膜電極接合体の製造工程において問題となる欠陥部を高精度で検出し、不良品を除外することのできる膜電極接合体の検査装置を提供することができる。
【図面の簡単な説明】
【００１５】
【図１】膜電極接合体の検査方法の第１実施形態に用いられる膜電極接合体の構成を示す断面図である。
【図２】膜電極接合体の検査方法の第１実施形態を説明する断面図である。
【図３】膜電極接合体の検査方法の他の実施形態を説明する断面図である。
【図４】膜電極接合体の検査方法の第２実施形態に用いられる膜電極接合体の構成を示す断面図である。
【図５】膜電極接合体の検査方法の第２実施形態を説明する断面図である。
【図６】実施例１の検査画像であり、（Ａ）はＰ偏光の検査画像、（Ｂ）はＳ偏光の検査画像である。
【図７】実施例２の検査画像である。
【図８】実施例３の検査画像であり、（Ａ）はＰ偏光の検査画像、（Ｂ）はＳ偏光の検査画像である。
【図９】実施例４の検査画像である。
【図１０】比較例１の検査画像である。
【図１１】比較例２の検査画像である。
【発明を実施するための形態】
【００１６】
以下、膜電極接合体の検査方法および膜電極接合体の検査装置の実施形態について、図面を参照しつつ説明する。なお、本実施形態は、以下に記載する実施形態に限定されるものではなく、当業者の知識に基づく設計の変更等の変形を加えることも可能であり、そのような変形が加えられた実施形態も本実施形態の範囲に含まれるものである。また、各図面は理解を容易にするため適宜誇張して表現している。
【００１７】
（第１実施形態）
＜膜電極接合体の構成＞
以下、図１を参照しつつ、本実施形態に係る膜電極接合体の具体的な構成を説明する。
図１に示すように、膜電極接合体１は、一対の電極触媒層１２Ａ、１２Ｃが高分子電解質膜１１を挟んで対向配置され、接合しているものである。
電極触媒層１２Ａは燃料極を構成するアノード側電極触媒層であり、電極触媒層１２Ｃは酸素極を構成するカソード側電極触媒層である。以下、一対の電極触媒層１２Ａ、１２Ｃは、区別する必要が無い場合に、「電極触媒層１２」と略記する場合がある。また、本実施形態では、被検査体として電極触媒層を採用した態様について説明する。
【００１８】
ここで、電極触媒層１２は、欠陥部１３Ｐ、１３Ｄのような欠陥部を有していることがある。図１に示すように、欠陥部１３Ｐは突起状の欠陥部であり、１３Ｄは電極触媒層１２の一部が欠損している欠陥部である。以下、欠陥部１３Ｐ、１３Ｄは、区別する必要が無い場合に、「欠陥部１３」と略記する場合がある。
なお、電極触媒層１２の外周部は、ガスケット等（図示せず）によりシールされていてもよい。
【００１９】
電極触媒層１２は、少なくとも触媒物質と導電性担体と高分子電解質とを有する。
上記触媒物質としては、白金、パラジウム、ルテニウム、イリジウム、ロジウム、オスミウムの白金族元素の他、鉄、鉛、銅、クロム、コバルト、ニッケル、マンガン、バナジウム、モリブデン、ガリウム、アルミニウム等の金属、およびこれらの合金、酸化物、複酸化物、炭化物等を用いることが可能である。
【００２０】
また、これらの触媒を担持する導電性担体は、微粉末状で導電性を有し、触媒に侵されないものであればどのようなものでも構わないが、一般的にカーボン粒子が使用される。上記カーボン粒子としては、例えば、カーボンブラック、グラファイト、黒鉛、活性炭、カーボンナノチューブ、カーボンナノファイバー、フラーレンを好ましく用いることが可能である。上記カーボン粒子の粒径は、小さすぎると電子伝導パスが形成されにくくなり、また大きすぎると電極触媒層のガス拡散性が低下したり、触媒の利用率が低下したりするので、１０ｎｍ〜１０００ｎｍ程度が好ましく、１０ｎｍ〜１００ｎｍがより好ましい。
【００２１】
本実施形態において用いられる高分子電解質膜１１や電極触媒層１２に含まれる高分子電解質は、プロトン伝導性を有するものであれば良く、フッ素系高分子電解質、炭化水素系高分子電解質を用いることが可能である。
上記フッ素系高分子電解質としては、例えば、デュポン社製の「Ｎａｆｉｏｎ（登録商標）」、旭硝子社製の「Ｆｌｅｍｉｏｎ（登録商標）」、旭化成社製の「Ａｃｉｐｌｅｘ（登録商標）」、ゴア社製の「Ｇｏｒｅ  Ｓｅｌｅｃｔ（登録商標）」等を用いることが可能である。
また、上記炭化水素系高分子電解質としては、スルホン化ポリエーテルケトン、スルホン化ポリエーテルスルホン、スルホン化ポリエーテルエーテルスルホン、スルホン化ポリスルフィド、スルホン化ポリフェニレン等を用いることが可能である。
【００２２】
また、電極触媒層１２に含まれる高分子電解質としては、様々なものを用いることが可能である。高分子電解質膜１１と電極触媒層１２との界面抵抗や、湿度変化時の高分子電解質膜１１と電極触媒層１２とにおける寸法変化率の点から考慮すると、高分子電解質膜１１に含まれる高分子電解質と、電極触媒層１２に含まれる高分子電解質とは同じ成分であることが好適であるが、異なっていても良い。
電極触媒層１２に存在する欠陥部１３としては、例えば、繊維片、金属片、樹脂片、高分子電解質樹脂の凝集体、担体カーボンの凝集体、気泡、クラック、ピンホール、（電極触媒層１２の）剥離、色ムラ等がある。
【００２３】
＜膜電極接合体の検査装置＞
本実施形態の膜電極接合体の検査装置は、図２および図３に示すように、検査ステージ２１と、検査光照射部２２と、検査光受光部２４と、偏光子切替部２３と、検査画像作成部２５とを有する。
検査ステージ２１は、被検査体を載置する部材である。本実施形態において上記被検査体は電極触媒層１２であり、実際には、図２に示すように高分子電解質膜１１の少なくとも一方の面に電極触媒層１２が形成された膜電極接合体１が検査ステージ２１に載置される。また、図３に示すように、基材１４の少なくとも一方の面に電極触媒層１２が形成された電極触媒層付基材２を検査ステージ２１に載置してもよい。電極触媒層付基材２は、基材１４の少なくとも一方の表面に電極触媒層１２が接合しているものである。
【００２４】
なお、この検査ステージ２１は、検査光受光部２４の主走査方向と直交する方向に移動することが好ましい。すなわち、この検査ステージ２１の移動に伴って、被検査体も検査光受光部２４の主走査方向と直交する方向に移動する。
また、検査光照射部２２は、電極触媒層１２に照射する検査光の入射角がブリュースター角となるように設置された部材である。
【００２５】
また、検査光受光部２４は、電極触媒層１２によって反射された検査光を受光する部材である。
また、偏光子切替部２３は、電極触媒層１２と検査光受光部２４との間に配置され、Ｐ偏光成分のみを通過させる偏光子とＳ偏光成分のみを通過させる偏光子とを備え、光路に配置される偏光子を切り替え可能な部材である。
【００２６】
また、検査画像作成部２５は、偏光子切替部２３によって検査光受光部２４が検出したＰ偏光成分のみの光量ＬｐおよびＳ偏光成分のみの光量Ｌｓの少なくとも何れかに基づいて検査画像を作成する部材である。検査画像作成部２５は、検査光受光部２４にデータ通信可能に接続されており、検査光受光部２４で得られた光量データを演算し、その結果を図示しない表示装置等に送信し、検査画像を表示させる。
【００２７】
＜膜電極接合体の検査方法＞
本実施形態の膜電極接合体の検査方法は、検査光出射工程と、偏光検出工程と、検査画像作成工程とを含む。
［検査光出射工程］
検査光出射工程は、被検査体の電極触媒層１２に対して、入射角がブリュースター角である検査光を検査光照射部２２によって出射する工程である。なお、本実施形態において上記被検査体は電極触媒層１２であり、実際には、図２に示すように高分子電解質膜１１の少なくとも一方の面に電極触媒層１２が形成された膜電極接合体１が検査ステージ２１に載置される。また、図３に示すように、基材１４の少なくとも一方の面に電極触媒層１２が形成された電極触媒層付基材２を検査ステージ２１に載置してもよい。電極触媒層付基材２は、基材１４の少なくとも一方の表面に電極触媒層１２が接合しているものである。
なお、この検査ステージ２１は、検査光受光部２４の主走査方向と直交する方向に移動し、これに伴って被検査体も移動することが好ましい。
【００２８】
基材１４としては、例えばエチレンテトラフルオロエチレン共重合体（ＥＴＦＥ）、テトラフルオロエチレン−ヘキサフルオロプロピレン共重合体（ＦＥＰ）、テトラフルオロパーフルオロアルキルビニルエーテル共重合体（ＰＦＡ）、ポリテトラフルオロエチレン（ＰＴＦＥ）などの転写性に優れたフッ素系樹脂を用いることができる。また、ポリイミド、ポリエチレンテレフタラート、ポリアミド（ナイロン）、ポリサルホン、ポリエーテルサルホン、ポリフェニレンサルファイド、ポリエーテル・エーテルケトン、ポリエーテルイミド、ポリアリレート、ポリエチレンナフタレートなどの高分子フィルムも用いることができる。
【００２９】
また、基材１４として、高分子電解質膜やガス拡散層を用いることもできる。
図２および図３に示すように、被検査体は、検査ステージ２１に載置されている。なお、皺やたるみが生じたり検査中にずれが生じたりしないように、真空吸着、静電吸着、メカクランプ等の方法により被検査体を検査ステージに固定することが望ましい。
【００３０】
［偏光検出工程］
偏光検出工程は、電極触媒層１２によって反射された検査光のＰ偏光成分のみを通過させる偏光子を通過した検査光を検査光受光部２４によって受光した光量Ｌｐ、および上記検査光のＳ偏光成分のみを通過させる偏光子を通過した検査光を検査光受光部２４によって受光した光量Ｌｓの少なくとも何れか一方を検査光受光部２４によって検出する工程である。
【００３１】
［検査画像作成工程］
検査画像作成工程は、光量Ｌｐおよび光量Ｌｓの少なくとも何れか一方に基づいて検査画像を作成する工程である。具体的には、光量Ｌｐおよび光量Ｌｓの少なくとも何れか一方を電極触媒層１２に対応させた座標上にマッピングして検査画像を作成する工程である。
【００３２】
ここで、偏光検出工程において検査光受光部２４がＬｐおよび光量Ｌｓを検出し、検査画像作成工程において、検査画像作成２５が、光量Ｌｐおよび光量Ｌｓの比Ｌｐ／Ｌｓを算出するコントラスト計算を行い、その比に基づいて検査画像を作成してもよい。これにより、欠陥部をより際立たせ、確実に検出する膜電極接合体の検査装置およびその検査方法を提供することができる。
【００３３】
また、偏光検出工程において、検査光受光部２４の主走査方向と直交する方向に電極触媒層１２を移動させてもよい。
以下、このように構成された膜電極接合体の検査装置を用いた検査方法について図面を参照して詳述する。
検査光照射部２２より出射された検査光は、被検査体の電極触媒層１２にブリュースター角で入射し、電極触媒層１２の表面で反射する。電極触媒層１２の表面で反射した検査光は、偏光子切替部２３に備えられた偏光子を通過して検査光受光部２４に入射する。
【００３４】
偏光子切替部２３において、Ｐ偏光成分のみを通過させる偏光子が選択されている場合には、検査光受光部２４は、Ｐ偏光成分のみを受光する。また、偏光子切替部２３において、Ｓ偏光成分のみを通過させる偏光子が選択されている場合には、検査光受光部２４は、Ｓ偏光成分のみを受光する。
一般的に、被検査体の電極触媒層１２にブリュースター角で光が入射した場合、Ｐ偏光の反射率は０であり、Ｓ偏光のみが反射する。つまり、偏光子切替部２３においてＰ偏光成分のみを通過させる偏光子が選択されている場合には、検査光受光部２４には、検査光が入射しない。
【００３５】
しかし、被検査体である膜電極接合体１の電極触媒層１２の表面に凹凸が存在する箇所では、凹凸面で光が散乱するためＰ偏光成分のみを通過させる偏光子が選択されている場合でも検査光受光部２４に検査光が入射する。
また、偏光子切替部２３においてＳ偏光成分のみを通過させる偏光子が選択されている場合には、検査光受光部２４に検査光が入射するが、被検査体である膜電極接合体１の電極触媒層１２に欠損部がある場合等には、一部の検査光が被検査体を透過するため、検査光受光部２４に入射する検査光量は減少する。
【００３６】
このようにして検査光受光部２４に入射した光量データを例えば２５６階調のデジタルデータに変換し、座標毎にマッピングすることで、目視では確認しづらい欠陥部１３も強調して可視化することが可能である。また、設定された閾値で２値化して、欠陥部１３の座標および画素数を抽出することが可能である。
検査光照射部２２を構成する検査光源としては、例えば、ＬＥＤ（Ｌｉｇｈｔ  Ｅｍｉｔｔｉｎｇ  Ｄｉｏｄｅ：発光ダイオード）やハロゲンランプやキセノンランプ等が用いられる。なお、検査光は、被検査体の全幅に対して均一な照射を行えるよう平行光もしくは高指向性であるのが望ましく、均一照明レンズやテレセントリックレンズを併用してもよい。
【００３７】
検査光受光部２４としては、ＣＣＤ（Ｃｈａｒｇｅ  Ｃｏｕｐｌｅｄ  Ｄｅｖｉｃｅ）イメージセンサーを用いたエリアカメラやラインスキャンカメラが用いられる。特に、被検査体の全幅に対してラインスキャンカメラを設置し、検査光受光部２４と垂直の方向に被検査体を移動させながら順次検査を行った場合、検査精度と検査効率に優れるとともに、様々な被検査体のサイズに対応することが可能であり、好適である。
【００３８】
＜電極触媒層付基材および膜電極接合体の製造方法＞
以下、電極触媒層付基材２および膜電極接合体１の製造方法について説明する。
基材１４の表面に電極触媒層１２を形成する方法としては、基材１４の表面に触媒インクを塗布し、触媒インクの塗膜から溶媒成分を除去する方法を用いることができる。
上記触媒インクは、少なくとも溶媒と導電性担体に担持された触媒物質と高分子電解質とを混合し、分散処理を加えることにより得られる。分散処理には、例えば、遊星ボールミル、ビーズミル、超音波ホモジナイザー等の様々な手法を用いることが可能である。
【００３９】
上記触媒インクの分散媒として使用される溶媒は、触媒物質や導電性担体や高分子電解質を浸食することがなく、流動性の高い状態で高分子電解質を溶解または微細ゲルとして分散できるものあれば特に制限はない。なお、溶媒には高分子電解質となじみがよい水が含まれていてもよい。触媒インク中には揮発性の液体有機溶媒が少なくとも含まれることが望ましいが、溶剤として低級アルコールを用いたものは発火の危険性が高く、このような溶媒を用いる際は水との混合溶媒にするのが好ましい。水の添加量は、高分子電解質が分離して白濁を生じたり、ゲル化したりしない程度であれば特に制限はない。
【００４０】
上記触媒インクを塗布する方法としては、例えば、ダイコート、ロールコート、カーテンコート、スプレーコート、スキージーなど様々な塗工方法を用いることが可能であるが、塗布中間部分の膜厚が安定しており間欠塗工にも対応可能であるダイコートを、特に好適に用いることが可能である。
また、塗布した触媒インクの乾燥には、例えば、温風オーブン、ＩＲ乾燥、減圧乾燥等を用いることが可能である。
【００４１】
高分子電解質膜１１の両面に電極触媒層１２を形成する方法としては、基材１４として高分子電解質膜を用い、高分子電解質膜の表面に直接触媒インクを塗布し、触媒インクの塗膜から溶媒成分を除去して電極触媒層を形成する方法や、転写用基材等を基材１４として用いた電極触媒層付基材２を使用し、高分子電解質膜１１と電極触媒層１２の表面を接触させて加熱・加圧することで接合および転写を行う方法を用いることができる。
【００４２】
電極触媒層付基材２を使用し、高分子電解質膜１１と電極触媒層１２を接触させて加熱・加圧することで接合および転写を行う場合には、電極触媒層１２にかかる圧力が膜電極接合体１の発電性能に影響する。そのため、発電性能の良い膜電極接合体１を得るには、積層体にかかる圧力は、０．５ＭＰａ以上２０ＭＰａ以下の範囲内であることが望ましく、２ＭＰａ以上１５ＭＰａ以下の範囲内であることがより望ましい。２０ＭＰａより大きい圧力では電極触媒層１２が圧縮されすぎ、また０．５ＭＰより小さい圧力では電極触媒層１２と高分子電解質膜１１の接合性が低下して、発電性能が低下する。
【００４３】
また、接合時の温度は、電極触媒層１２の高分子電解質のガラス転移点付近に設定するのが、高分子電解質膜１１と電極触媒層１２の界面の接合性が向上し、界面抵抗を抑えられる点で効果的であり、望ましい。
以上説明したように、本実施形態によれば、偏光検出工程で得られたＰ偏光およびＳ偏光の少なくとも一方の光量データを元に、電極触媒層に存在する多様な形態の欠陥部を高精度で検出することができる。
【００４４】
（第２実施形態）
次に、膜電極接合体の検査方法および検査装置の第２実施形態について図面を参照して説明する。なお、本実施形態は、上述した第１実施形態と同様の部材および部位には、同じ符号を付し、その重複する説明は省略する。すなわち、本実施形態は、上記実施形態と同様の検査装置を用いて、膜電極接合体を構成する部材である高分子電解質膜を被検査体としたものである。
【００４５】
＜膜電極接合体の構成＞
本実施形態の膜電極接合体は、電極触媒層１２Ａ、１２Ｃの少なくとも一方が高分子電解質膜１１に配置され、接合しているものである。その他、膜電極接合体の構成、高分子電解質膜１１、電極触媒層１２Ａ、１２Ｃの構成や材料は第１実施形態と同様である。
ここで、図４に示すように、高分子電解質膜１１は、欠陥部１５Ｐ、１５Ｄのような欠陥部を有していることがある。欠陥部１５Ｐは突起状の欠陥部であり、１５Ｄは高分子電解質膜１１の一部が欠損している欠陥部である。以下、欠陥部１５Ｐ、１５Ｄは、区別する必要が無い場合に、「欠陥部１５」と略記する場合がある。
高分子電解質膜１１に存在する欠陥部１５としては、例えば、繊維片、金属片、樹脂片、高分子電解質樹脂の凝集体、担体カーボンの凝集体、気泡、クラック、ピンホール、（高分子電解質膜１１）剥離、色ムラ等がある。
【００４６】
＜膜電極接合体の検査装置＞
本実施形態の膜電極接合体の検査装置は、図５に示すように、検査ステージ２１と、検査光照射部２２と、検査光受光部２４と、偏光子切替部２３と、検査画像作成部２５とを有する。
検査ステージ２１は、被検査体を載置する部材である。本実施形態において上記被検査体は高分子電解質膜１１であり、図５に示すように少なくとも一方の面に電極触媒層１２が積層された高分子電解質膜１１が検査ステージ２１上に載置されるが、高分子電解質膜１１のみを検査ステージ２１上に載置してもよい。
【００４７】
なお、この検査ステージ２１は、検査光受光部２４の主走査方向と直交する方向に移動することが好ましい。すなわち、この検査ステージ２１の移動に伴って、被検査体も検査光受光部２４の主走査方向と直交する方向に移動する。
また、検査光照射部２２は、高分子電解質膜１１に照射する検査光の入射角がブリュースター角となるように設置された部材である。
【００４８】
また、検査光受光部２４は、高分子電解質膜１１によって反射された検査光を受光する部材である。
また、偏光子切替部２３は、高分子電解質膜１１と検査光受光部２４との間に配置され、Ｐ偏光成分のみを通過させる偏光子とＳ偏光成分のみを通過させる偏光子とを備え、光路に配置される偏光子を切り替え可能な部材である。
【００４９】
また、検査画像作成部２５は、偏光子切替部２３によって検査光受光部２４が検出したＰ偏光成分のみの光量ＬｐおよびＳ偏光成分のみの光量Ｌｓの少なくとも何れかに基づいて検査画像を作成する部材である。検査画像作成部２５は、検査光受光部２４にデータ通信可能に接続されており、検査光受光部２４で得られた光量データを演算し、その結果を図示しない表示装置等に送信し、検査画像を表示させる。
【００５０】
＜膜電極接合体の検査方法＞
本実施形態の膜電極接合体の検査方法は、第１実施形態と同様に、検査光出射工程と、偏光検出工程と、検査画像作成工程とを含む。
［検査光出射工程］
検査光出射工程は、被検査体である高分子電解質膜１１に対して、入射角がブリュースター角である検査光を検査光照射部２２によって出射する工程である。なお、本実施形態において上記被検査体は高分子電解質膜１１であり、実際には、図５に示すように、少なくとも一方の面に電極触媒層１２が形成された高分子電解質膜１１の状態で検査ステージ２１に載置される。上記被検査体としての高分子電解質膜１１は膜電極接合体１を作製する前の状態である高分子電解質膜１１のみで検査ステージ２１に載置されてもよい。
【００５１】
なお、この検査ステージ２１は、検査光受光部２４の主走査方向と直交する方向に移動し、これに伴って被検査体も移動することが好ましい。
被検査体に皺やたるみが生じたり検査中にずれが生じたりしないように、真空吸着、静電吸着、メカクランプ等の方法により被検査体を検査ステージに固定することが望ましい。
【００５２】
［偏光検出工程］
偏光検出工程は、高分子電解質膜１１によって反射された検査光のＰ偏光成分のみを通過させる偏光子を通過した検査光を検査光受光部２４によって受光した光量Ｌｐ、および上記検査光のＳ偏光成分のみを通過させる偏光子を通過した検査光を検査光受光部２４によって受光した光量Ｌｓの少なくとも何れか一方を検査光受光部２４によって検出する工程である。
【００５３】
［検査画像作成工程］
検査画像作成工程は、光量Ｌｐおよび光量Ｌｓの少なくとも何れか一方に基づいて検査画像を作成する工程である。具体的には、光量Ｌｐおよび光量Ｌｓの少なくとも何れか一方を高分子電解質膜１１に対応させた座標上にマッピングして検査画像を作成する工程である。
【００５４】
ここで、偏光検出工程において検査光受光部２４がＬｐおよび光量Ｌｓを検出し、検査画像作成工程において、検査画像作成２５が、光量Ｌｐおよび光量Ｌｓの比Ｌｐ／Ｌｓを算出するコントラスト計算を行い、その比に基づいて検査画像を作成してもよい。これにより、欠陥部をより際立たせ、確実に検出する膜電極接合体の検査装置およびその検査方法を提供することができる。
【００５５】
また、偏光検出工程において、検査光受光部２４の主走査方向と直交する方向に高分子電解質膜１１を移動させてもよい。
以下、このように構成された膜電極接合体の検査装置を用いた検査方法について図面を参照して詳述する。
図５に示すように、検査光照射部２２より出射された検査光は、被検査体である高分子電解質膜１１にブリュースター角で入射し、高分子電解質膜１１の表面で反射する。高分子電解質膜１１の表面で反射した検査光は、偏光子切替部２３に備えられた偏光子を通過して検査光受光部２４に入射する。
【００５６】
偏光子切替部２３において、Ｐ偏光成分のみを通過させる偏光子が選択されている場合には、検査光受光部２４は、Ｐ偏光成分のみを受光する。また、偏光子切替部２３において、Ｓ偏光成分のみを通過させる偏光子が選択されている場合には、検査光受光部２４は、Ｓ偏光成分のみを受光する。
一般的に、被検査体の高分子電解質膜１１にブリュースター角で光が入射した場合、Ｐ偏光の反射率は０であり、Ｓ偏光のみが反射する。つまり、偏光子切替部２３においてＰ偏光成分のみを通過させる偏光子が選択されている場合には、検査光受光部２４には、検査光が入射しない。
【００５７】
しかし、被検査体である膜電極接合体１の高分子電解質膜１１の表面に凹凸が存在する箇所では、凹凸面で光が散乱するためＰ偏光成分のみを通過させる偏光子が選択されている場合でも検査光受光部２４に検査光が入射する。
また、偏光子切替部２３においてＳ偏光成分のみを通過させる偏光子が選択されている場合には、検査光受光部２４に検査光が入射するが、被検査体である膜電極接合体１の高分子電解質膜１１に欠損部がある場合等には、一部の検査光が被検査体を透過するため、検査光受光部２４に入射する検査光量は減少する。
【００５８】
このようにして検査光受光部２４に入射した光量データを例えば２５６階調のデジタルデータに変換し、座標毎にマッピングすることで、目視では確認しづらい欠陥部１５も強調して可視化することが可能である。また、設定された閾値で２値化して、欠陥部１５の座標および画素数を抽出することが可能である。
検査光照射部２２を構成する検査光源としては、例えば、ＬＥＤ（Ｌｉｇｈｔ  Ｅｍｉｔｔｉｎｇ  Ｄｉｏｄｅ：発光ダイオード）やハロゲンランプやキセノンランプ等が用いられる。なお、検査光は、被検査体の全幅に対して均一な照射を行えるよう平行光もしくは高指向性であるのが望ましく、均一照明レンズやテレセントリックレンズを併用してもよい。
【００５９】
検査光受光部２４としては、ＣＣＤ（Ｃｈａｒｇｅ  Ｃｏｕｐｌｅｄ  Ｄｅｖｉｃｅ）イメージセンサーを用いたエリアカメラやラインスキャンカメラが用いられる。特に、被検査体の全幅に対してラインスキャンカメラを設置し、検査光受光部２４と垂直の方向に被検査体を移動させながら順次検査を行った場合、検査精度と検査効率に優れるとともに、様々な被検査体のサイズに対応することが可能であり、好適である。
【００６０】
＜電極触媒層付基材および膜電極接合体の製造方法＞
本実施形態で検査した高分子電解質膜１１を用いて膜電極接合体１を製造する方法は、第１実施形態と同様である。
以上説明したように、本実施形態によれば、偏光検出工程で得られたＰ偏光およびＳ偏光の少なくとも一方の光量データを元に、高分子電解質膜１１に存在する多様な形態の欠陥部を高精度で検出することができる。
【実施例】
【００６１】
以下、膜電極接合体の検査装置およびそれを用いた検査方法の実施例を、比較例とともに説明する。なお、以下に、実施例および比較例を示すが、実際には、以下の例に限定されるものではない。
（実施例１）
＜膜電極接合体の作製＞
白金担持カーボン触媒と水、エタノールの混合溶媒と高分子電解質溶液を混合し、遊星型ボールミルで分散処理を行い、触媒インクを調製した。ここでは、白金担持カーボン触媒として、田中貴金属工業社製の「ＴＥＣ１０Ｅ５０Ｅ」を使用した。そして、調整した触媒インクを、ＰＴＦＥフィルムの表面にスリットダイコーターを用いて矩形に塗布した。続いて、触媒インクが塗布されたＰＴＦＥフィルムを８０℃の温風オーブンに入れて乾燥させ、カソード側電極触媒層シートを作製した。また、同様の方法により、アノード側電極触媒層シートを作製した。
【００６２】
次に、カソード用電極触媒層シートとアノード用電極触媒層シートを、高分子電解質膜を挟むように電極触媒層を積層し、積層体を得た。その後、この積層体を１２０℃、１０ＭＰａの条件でホットプレスした後にＰＴＦＥフィルムを剥離することで、膜電極接合体１を得た。ここでは、高分子電解質膜として、デュポン社製の「Ｎａｆｉｏｎ（登録商標）２１１」を使用した。
【００６３】
＜膜電極接合体の検査＞
得られた膜電極接合体１を、多孔質真空吸着板を用いた検査ステージにシワやたるみがないようして載置し、真空ポンプを用いて固定した。入射角がブリュースター角である５０度となるように設置した高指向性直線照明を検査光源として用い、多孔質真空吸着板に固定された膜電極接合体の電極触媒層部分で検査光を反射させた。
【００６４】
反射した検査光は、まず、Ｐ偏光のみ透過させるように設置された偏光子を通してラインＣＣＤカメラで検出した。その際、検査光源、偏光子およびラインＣＣＤカメラの有効幅は電極触媒層の幅以上とし、検査光源およびラインＣＣＤカメラの主走査方向と直交する方向に検査ステージを移動させながら順次検査光量データを取得した。
次に、反射した検査光を、Ｓ偏光のみ透過させるように設置された偏光子を通してラインＣＣＤカメラで検出した。その際、検査光源、偏光子およびラインＣＣＤカメラの有効幅は電極触媒層の幅以上とし、検査光源およびラインＣＣＤカメラの主走査方向と直交する方向に検査ステージを移動させながら順次検査光量データを取得した。取得した検査光量データを２５６階調のデジタルデータに変換し、座標毎にマッピングして図６（Ａ），（Ｂ）に示す検査画像を得た。
【００６５】
（実施例２）
実施例１と同様にしてＰ偏光とＳ偏光の検査光量データを取得し、取得したＰ偏光とＳ偏光の各検査光量データを用いて、Ｐ偏光の検査光量をＳ偏光の検査光量で除するコントラスト計算を行った。算出したコントラストデータを２５６階調のデジタルデータに変換し、座標毎にマッピングして図７に示す検査画像を得た。
【００６６】
（実施例３）
アノード用電極触媒層のみを高分子電解質膜の片面に接合し、検査光源を電極触媒層ではなく高分子電解質膜に対して出射した以外は、実施例１と同様にしてＰ偏光とＳ偏光の検査光量データを取得し、取得した検査光量データを２５６階調のデジタルデータに変換し、座標毎にマッピングして図８（Ａ），（Ｂ）に示す検査画像を得た。
【００６７】
（実施例４）
アノード用電極触媒層のみを高分子電解質膜の片面に接合し、検査光源を電極触媒層ではなく高分子電解質膜に対して出射した以外は、実施例１と同様にしてＰ偏光とＳ偏光の検査光量データを取得し、取得したＰ偏光とＳ偏光の各検査光量データを用いて、Ｐ偏光の検査光量をＳ偏光の検査光量で除するコントラスト計算を行った。算出したコントラストデータを２５６階調のデジタルデータに変換し、座標毎にマッピングして図９に示す検査画像を得た。
【００６８】
（比較例１）
偏光子を通さずに検査光を検出したこと以外は実施例１と同様にして、図１０に示す検査画像を得た。
（比較例２）
偏光子を通さずに検査光を検出したこと以外は実施例３と同様にして、図１１に示す検査画像を得た。
【００６９】
（評価）
図６（Ａ），（Ｂ）および図８（Ａ），（Ｂ）に示すように、Ｐ偏光とＳ偏光で異なるモードではあるが、いずれも欠陥が明瞭に確認できている。
図７，図９に示すように、実施例２，４によれば、コントラスト計算を行うことにより、実施例１，３のＰ偏光とＳ偏光の各検査画像で確認された欠陥に加えて、より詳細かつ明瞭に、ムラや異物等の欠陥が確認できている。
図１０，１１に示すように、比較例１，２では、欠陥と予測される点やムラが薄く見えているが、実施例と比較して数が少なく、明瞭でないため、十分に欠陥を確認できていない。
【００７０】
よって、図６，図７に示した検査画像と、図１０に示した検査画像とを比較することで、比較例１で用いた方法と比べて実施例１，２で用いた方法が欠陥の検出において優れていることが示された。また、図８，図９に示した検査画像と、図１１に示した検査画像とを比較することで、比較例２で用いた方法と比べて実施例３，４で用いた方法が欠陥の検出において優れていることが示された。
以上説明したように、本発明によれば、膜電極接合体を構成している被検査体の検査に適用可能で、異なる形態や色彩、寸法をもつ多種類の欠陥を高精度に検査することができる。
【産業上の利用可能性】
【００７１】
本発明は、固体高分子形燃料電池を利用した定置型コジェネレーションシステムや燃料電池自動車などに好適に用いることのできる膜電極接合体を、安定した品質で提供するものであり、産業上の利用価値が大きい。
【符号の説明】
【００７２】
１…膜電極接合体
２…電極触媒層付基材
１１…高分子電解質膜
１２（１２Ａ，１２Ｃ）…電極触媒層
１３（１３Ｐ，１３Ｄ）…欠陥部
１４…基材
１５（１５Ｐ，１５Ｄ）…欠陥部
２１…検査ステージ
２２…検査光照射部
２３…偏光子切替部
２４…検査光受光部
２５…検査画像作成部
【図１】
0006790422.tif 000002
【図２】
0006790422.tif 000003
【図３】
0006790422.tif 000004
【図４】
0006790422.tif 000005
【図５】
0006790422.tif 000006
【図６】
0006790422.tif 000007
【図７】
0006790422.tif 000008
【図８】
0006790422.tif 000009
【図９】
0006790422.tif 000010
【図１０】
0006790422.tif 000011
【図１１】
0006790422.tif 000012